(57)【特許請求の範囲】
【請求項１】
（Ａ）アクリロニトリル含量１０〜３０％のニトリルブタジエンラバー、（Ｂ）イソボルニル（メタ）アクリレート、（メタ）アクリル酸、２，２−ビス（４−メタクリロキシエトキシフェニル）プロパン、２，２−ビス［４−（メタクリロキシポリエトキシ）フェニル］プロパン及びトリメチロールプロパントリ（メタ）アクリレートからなる群のうちの１種又は２種以上を含有する（メタ）アクリル系化合物、（Ｃ）有機過酸化物、及び（Ｄ）アミン構造を有する塩基性化合物を含有する第一剤と、（Ｅ）アミンとアルデヒドの反応縮合物、及び（Ｆ）銅を含む還元剤を含有する第二剤とからなり、かつ（Ａ）成分と（Ｂ）成分の合計量１００質量部に対して、（Ａ）１〜３０質量部、（Ｂ）７０〜９９質量部、（Ｃ）０．１〜１０質量部、（Ｄ）０．１〜１０質量部であり、第二剤全体に対して（Ｅ）０．０５〜９０質量％、（Ｆ）０．０００１〜１質量％である二剤型の組成物を含有することを特徴とする接着剤組成物。
【請求項２】
（Ａ）アクリロニトリル含量１０〜３０％のニトリルブタジエンラバー、（Ｂ）イソボルニル（メタ）アクリレート、（メタ）アクリル酸、２，２−ビス（４−メタクリロキシエトキシフェニル）プロパン、２，２−ビス［４−（メタクリロキシポリエトキシ）フェニル］プロパン及びトリメチロールプロパントリ（メタ）アクリレートからなる群のうちの２種以上を含有する（メタ）アクリル系組成物、（Ｃ）有機過酸化物、及び（Ｄ）アミン構造を有する塩基性化合物を含有する第一剤と、（Ｅ）アミンとアルデヒドの反応縮合物、及び（Ｆ）銅を含む還元剤を含有する第二剤とからなり、かつ（Ａ）成分と（Ｂ）成分の合計量１００質量部に対して、（Ａ）１〜３０質量部、（Ｂ）７０〜９９質量部、（Ｃ）０．１〜１０質量部、（Ｄ）０．１〜１０質量部であり、第二剤全体に対して（Ｅ）０．０５〜９０質量％、（Ｆ）０．０００１〜１質量％である二剤型の組成物を含有することを特徴とする接着剤組成物。
【請求項３】
（Ｂ）成分である、イソボルニル（メタ）アクリレート：（メタ）アクリル酸：２，２−ビス（４−メタクリロキシエトキシフェニル）プロパン：２，２−ビス［４−（メタクリロキシポリエトキシ）フェニル］プロパン：トリメチロールプロパントリ（メタ）アクリレートの含有比率が、１０〜７０：１〜４０：０．１〜１０：５〜４５：０．１〜１０（質量部）である請求項２に記載の接着剤組成物。
【請求項４】
第一剤が、（Ｇ）光重合開始剤を含有することを特徴とする請求項１乃至３のいずれか一項に記載の接着剤組成物。
【請求項５】
第一剤が、エラストマーを含有することを特徴とする請求項１乃至４のいずれか一項に記載の接着剤組成物。
【請求項６】
第一剤が、重合禁止剤を含有することを特徴とする請求項１乃至５のいずれか一項に記載の接着剤組成物。
【請求項７】
第二剤が、（Ｈ）溶剤を含有することを特徴とする請求項１乃至６のいずれか一項に記載の接着剤組成物。
【請求項８】
（Ｃ）成分が、クメンハイドロパーオキサイド又はｔ−ブチルパーオキシベンゾエートであることを特徴とする請求項１乃至７のいずれか一項に記載の接着剤組成物。
【請求項９】
（Ｄ）成分が、第一級アミン構造又は第２級アミン構造を含有する塩基性化合物であることを特徴とする請求項１乃至８のいずれか一項に記載の接着剤組成物。
【請求項１０】
（Ｅ）成分が、アルデヒドアニリンであることを特徴とする請求項１乃至９のいずれか一項に記載の接着剤組成物。
【請求項１１】
請求項１乃至１０のいずれか一項に記載の接着剤組成物を用いる接合方法であって、
前記第一剤を被着体の一方に塗布し、前記第二剤を被着体の他方に塗布し、両者の被着面を接触させることを特徴とする接合方法。
【請求項１２】
請求項１乃至１０のいずれか一項に記載の接着性組成物を用いてなる接合体。
【発明の詳細な説明】
【技術分野】
【０００１】
本発明は、接着剤組成物と接合方法に関する。更に詳しくは、金属部品、セラミックス部品などに使用される二剤型の高速硬化接着剤組成物、及びそれを用いる接合方法に関するものである。
【背景技術】
【０００２】
常温で短時間に硬化する接着剤の要求は、生産ライン効率の向上、低コスト化の観点より、増大傾向にある。従来、常温速硬化型接着剤としてよく知られるものには、二剤速硬化型エポキシ接着剤、瞬間接着剤、嫌気性接着剤、非嫌気性アクリル接着剤等がある。【０００３】
二剤速硬化型エポキシ接着剤は、主剤と硬化剤を計量、混合して使用するものであり、計量、混合が十分に行われないと著しい強度低下を生じる恐れがある。また、計量、混合が十分に行われていても剥離強度、衝撃強度が低いという欠点がある。【０００４】
瞬間接着剤は、優れた作業性を有しているが、一般に剥離強度、衝撃強度が低く、耐熱性、耐湿性に劣るため、使用範囲が著しく限定される。【０００５】
嫌気性接着剤は、接着剤を接着する材料間で圧着して空気を遮断することにより硬化する接着剤であるため、当然、はみ出し部分など空気に接触する部分は硬化しない。従って、多孔質な被着体や被着体間のバランスが大きい場合、十分に硬化せず、接着不良を生じる。【０００６】
非嫌気性アクリル系接着剤は、一般に、第二世代アクリル接着剤（ＳＧＡ）と呼ばれ、二剤性であるが、二剤の正確な計量を必要とせず、極めてラフな計量、混合により常温で数分から数十分で硬化するという優れた作業性を有し、しかも高い剥離強度、衝撃強度を有し、はみ出し部分の硬化も良好であるため広く用いられるようになってきた。【０００７】
しかしながら、生産ライン効率の向上、低コスト化の観点より、常温で数分から数十分の硬化時間を有するアクリル系接着剤について更に硬化時間を短時間化する要求が増えている。【０００８】
例えば、特許文献１に開示された接着剤はウレタンアクリレート、アクリル酸エステルモノマー、芳香族パーエステル、有機酸、及び遷移金属からなり、４５秒のセットタイムで硬化している。【０００９】
また、特許文献２に開示された接着剤は、特定のウレタンアクリレート、アクリル酸エステルモノマー、パーオキシエステル、及びレドックス系形成する化合物からなる促進剤よりなり、やはり１分以内の速いセットタイムで硬化している。【００１０】
特許文献３に開示された接着剤組成物は、クロロスルホン酸化ポリエチレンと特定のアクリル系モノマーとの特定比率での混合物、クメンハイドロパーオキサイド、アルデヒド−アミン縮合物、及び遷移金属の酸化性有機化合物からなり、数秒の硬化時間で硬化することが開示されている。【００１１】
特許文献４及び特許文献５には、アクリル系モノマーに対して、パーオキシエステルとアミン−アルデヒドの反応縮合物、銅の塩、及び芳香族水酸基含有化合物を混合することにより、速硬性のアクリル系接着剤が得られることが開示されている。
【特許文献１】米国特許第４３４８５０３号明細書
【特許文献２】特開昭６０−１９９０８５号公報
【特許文献３】特開昭５５−０６５２７７号公報
【特許文献４】特開平０３−１３４０８０号公報
【特許文献５】特開平０３−１３４０８１号公報
【発明の開示】
【発明が解決しようとする課題】
【００１２】
しかし、上記特許文献１〜５に開示される接着剤組成物はいずれも、例えば、高温高湿条件下において、強度低下を生じるといった欠点を有している。また、特許文献４や特許文献５に開示される接着剤組成物は、初期接着性は良好であるが、高温高湿条件下では、著しい強度低下を生じる欠点を有する。【００１３】
さらに、上記特許文献１〜５に開示される接着剤組成物は、金属鋼板に対し界面破壊を生じ、被着体に対して強固な接着性が得られないといった欠点も有している。【００１４】
本発明は、上記のような公知技術の事情に鑑みてなされたもので、高い接着性と秒単位の高速硬化性を有し、高温高湿試験をはじめとする耐久性試験によっても、高い保持率を呈する接着剤組成物を提供することを目的とするものである。
【課題を解決するための手段】
【００１５】
本発明者は、前記の課題を解決するべく鋭意研究を重ねた結果、アクリロニトリル含量１０〜３０％のニトリルブタジエンラバー、イソボルニル（メタ）アクリレート、（メタ）アクリル酸、２，２−ビス（４−メタクリロキシエトキシフェニル）プロパン、２，２−ビス［４−（メタクリロキシポリエトキシ）フェニル］プロパン及びトリメチロールプロパントリ（メタ）アクリレートからなる群のうちの１種又は２種以上を含有する（メタ）アクリル系化合物、有機過酸化物、及びアミン構造を含有する塩基性化合物から主としてなる第一剤と、アミンとアルデヒドの反応縮合物、銅を含有する還元剤から主としてなる第二剤よりなる二剤型の接着剤組成物、及び該接着剤組成物を使用する接合方法が前記目的を達成し得ることを見いだし、本発明に至ったものである。
なお、本発明において、パーセントは、特に断りのない限り、質量基準である。
【００１６】
本発明は、下記を特徴とする要旨を有するものである。
１．（Ａ）アクリロニトリル含量１０〜３０％のニトリルブタジエンラバー、（Ｂ）イソボルニル（メタ）アクリレート、（メタ）アクリル酸、２，２−ビス（４−メタクリロキシエトキシフェニル）プロパン、２，２−ビス［４−（メタクリロキシポリエトキシ）フェニル］プロパン及びトリメチロールプロパントリ（メタ）アクリレートからなる群のうちの１種又は２種以上を含有する（メタ）アクリル系化合物、（Ｃ）有機過酸化物、及び（Ｄ）アミン構造を有する塩基性化合物を含有する第一剤と、（Ｅ）アミンとアルデヒドの反応縮合物、及び（Ｆ）銅を含む還元剤を含有する第二剤とからなり、かつ（Ａ）成分と（Ｂ）成分の合計量１００質量部に対して、（Ａ）１〜３０質量部、（Ｂ）７０〜９９質量部、（Ｃ）０．１〜１０質量部、（Ｄ）０．１〜１０質量部であり、第二剤全体に対して（Ｅ）０．０５〜９０質量％、（Ｆ）０．０００１〜１質量％である二剤型の組成物を含有することを特徴とする接着剤組成物。
２．（Ａ）アクリロニトリル含量１０〜３０％のニトリルブタジエンラバー、（Ｂ）イソボルニル（メタ）アクリレート、（メタ）アクリル酸、２，２−ビス（４−メタクリロキシエトキシフェニル）プロパン、２，２−ビス［４−（メタクリロキシポリエトキシ）フェニル］プロパン及びトリメチロールプロパントリ（メタ）アクリレートからなる群のうちの２種以上を含有する（メタ）アクリル系組成物、（Ｃ）有機過酸化物、及び（Ｄ）アミン構造を有する塩基性化合物を含有する第一剤と、（Ｅ）アミンとアルデヒドの反応縮合物、及び（Ｆ）銅を含む還元剤を含有する第二剤とからなり、かつ（Ａ）成分と（Ｂ）成分の合計量１００質量部に対して、（Ａ）１〜３０質量部、（Ｂ）７０〜９９質量部、（Ｃ）０．１〜１０質量部、（Ｄ）０．１〜１０質量部であり、第二剤全体に対して（Ｅ）０．０５〜９０質量％、（Ｆ）０．０００１〜１質量％である二剤型の組成物を含有することを特徴とする接着剤組成物。
３．（Ｂ）成分である、イソボルニル（メタ）アクリレート：（メタ）アクリル酸：２，２−ビス（４−メタクリロキシエトキシフェニル）プロパン：２，２−ビス［４−（メタクリロキシポリエトキシ）フェニル］プロパン：トリメチロールプロパントリ（メタ）アクリレートの含有比率が、１０〜７０：１〜４０：０．１〜１０：５〜４５：０．１〜１０（質量部）である上記２に記載の接着剤組成物。
４．第一剤が、（Ｇ）光重合開始剤を含有する上記１乃至３のいずれか一項に記載の接着剤組成物。
５．第一剤が、エラストマーを含有する上記１乃至４のいずれか一項に記載の接着剤組成物。
【００１７】
６．第一剤が、重合禁止剤を含有する上記１〜５のいずれかに記載の接着剤組成物。
７．第二剤が、（Ｈ）溶剤を含有する上記１〜６のいずれかに記載の接着剤組成物。
８．（Ｃ）成分が、クメンハイドロパーオキサイド又はｔ−ブチルパーオキシベンゾエートである上記１〜７のいずれかに記載の接着剤組成物。
【００１８】
９．（Ｄ）成分が、第一級アミン構造又は第２級アミン構造を含有する塩基性化合物である上記１〜８のいずれかに記載の接着剤組成物。
１０．（Ｅ）成分が、アルデヒドアニリンである上記１〜９のいずれかに記載の接着剤組成物。
１１．上記１〜１０のいずれかに記載の接着剤組成物を用いる接合方法であって、
前記第一剤を被着体の一方に塗布し、前記第二剤を被着体の他方に塗布し、両者の被着面を接触させることを特徴とする接合方法。
１２．上記１〜１０のいずれかに記載の接着性組成物を用いてなる接合体。
【発明の効果】
【００１９】
本発明の接着剤組成物は、（Ａ）アクリロニトリル含量１０〜３０％のニトリルブタジエンラバー、（Ｂ）イソボルニル（メタ）アクリレート、（メタ）アクリル酸、２，２−ビス（４−メタクリロキシエトキシフェニル）プロパン、２，２−ビス［４−（メタクリロキシポリエトキシ）フェニル］プロパン及びトリメチロールプロパントリ（メタ）アクリレートからなる群のうちの１種又は２種以上を含有する（メタ）アクリル系化合物、（Ｃ）有機過酸化物、及び（Ｄ）アミン構造を有する塩基性化合物を含有する第一剤と、（Ｅ）アミンとアルデヒドの反応縮合物、及び（Ｆ）銅を含む還元剤を含有する第二剤とからなる構成を有している。本発明の接着剤組成物は、高い接着性と秒単位の高速硬化性を有し、高温高湿試験をはじめとする耐久性試験にて、高い保持率を呈するという特徴を有している。
また、本発明の接着剤組成物を使用した接合方法は、上記接着剤組成物の特徴を反映して、極めて短時間に被着体同士を接合でき、例えば、種々の接合を伴う生産ラインにおいて生産性を向上させ、合理化に寄与することができる。
【発明を実施するための最良の形態】
【００２０】
以下に、本発明についてさらに詳細に説明する。
本発明の接着剤組成物における第一剤に含有される、（Ａ）成分は、アクリロニトリル含量１０〜３０％のニトリルブタジエンラバーで、高温高湿試験をはじめとする耐久性試験にて、高い保持率を示すための必須成分となる。
【００２１】
（Ａ）成分のアクリロニトリル含量は１０〜３０％のものが選択され、５〜２０％がより望ましい。アクリロニトリル含量が１０％未満では本発明の効果を顕著には得がたいし、３０％を超えるものを使用すると銅などの金属を被着対象とした場合に腐食の原因となる。
（Ａ）成分の含量は、（Ａ）成分と（Ｂ）成分の合計１００質量部に対して、１〜３０質量部が望ましく、３〜２０質量部がより望ましい。（Ａ）成分の含量が１質量部以上であれば接着耐久性が低下せず、３０質量部以下であれば接着剤の粘度が上昇せず、使用しやすい。【００２３】
上記の（Ｂ）成分は、第一剤において１種又は２種以上使用することができるが、イソボルニルメタクリレートであることが望ましい。（Ｂ）成分は、イソボルニルメタクリレート、（メタ）アクリル酸、２，２−ビス（４−メタクリロキシエトキシフェニル）プロパン、２，２−ビス［４−（メタクリロキシポリエトキシ）フェニル］プロパン、及びトリメチロールプロパントリメタクリレートからなる群のうちの１種又は２種以上である。
（Ｂ）成分として、イソボルニルメタクリレート、（メタ）アクリル酸、２，２−ビス（４−メタクリロキシエトキシフェニル）プロパン、２，２−ビス［４−（メタクリロキシポリエトキシ）フェニル］プロパン、及びトリメチロールプロパントリメタクリレートを使用する場合、イソボルニルメタクリレート、（メタ）アクリル酸、２，２−ビス（４−メタクリロキシエトキシフェニル）プロパン、２，２−ビス［４−（メタクリロキシポリエトキシ）フェニル］プロパン及びトリメチロールプロパントリメタクリレートの合計１００質量部中、イソボルニルメタクリレート：（メタ）アクリル酸：２，２−ビス（４−メタクリロキシエトキシフェニル）プロパン：２，２−ビス［４−（メタクリロキシポリエトキシ）フェニル］プロパン：トリメチロールプロパントリメタクリレートの含有比率が、１０〜７０：１〜４０：０．１〜１０：５〜４５：０．１〜１０（質量部）が望ましく、２０〜６０：５〜２０：１〜５：１０〜３５：１〜５（質量部）がより望ましい。これは、高温高湿試験をはじめとする耐久性試験にて、高い保持率を示すためである。
第一剤における、（Ｂ）成分の含量は、（Ａ）成分と（Ｂ）成分の合計１００質量部に対して、７０〜９９質量部が望ましく、８０〜９７質量部がより望ましい。７０質量部以上であれば粘度が上昇しないので使用しやすく、９９質量部以下であればと接着耐久性が低下しない。
【００２４】
第一剤における（Ｃ）成分は、有機過酸化物で重合開始剤としての機能を有するものであればいかなるものでもよい。例えば、ターシャリーブチルパーオキシベンゾエート、ターシャリーブチルオキシアセテート、ターシャリーブチルパーオキシイソブチレート、ターシャリーブチルパーオキシフタレート、クメンハイドロパーオキサイド等が挙げられる。中でも高速硬化を示すという観点からは、ターシャリーブチルパーオキシベンゾエートが、さらに高速硬化と貯蔵安定性という観点からは、クメンハイドロパーオキサイドが最も好ましい。【００２５】
第一剤における（Ｃ）成分の含量は、（Ａ）成分と（Ｂ）成分の合計１００質量部に対して、０．１〜１０質量部が望ましく、１〜７質量部がより望ましい。（Ｃ）成分の含量が０．１質量部以上であれば本発明の目的の一つである高速硬化が達成できるし、１０質量部以下で接着剤の貯蔵安定性も十分に確保できる。【００２６】
第一剤における（Ｄ）成分は、アミン構造を有する塩基性化合物であり、高速硬化の助成を目的とするものであればよい。その例を示せば以下のようになる。ベンゾトリアゾール、フェノチアジン、サッカリン、１−アセチル−２−フェニルヒドラジン、ポリエチレンイミン、変性ポリエチレンイミン（日本触媒社製）、Ｎ，Ｎ，−ジメチルアニリン、変性ジヒドロピリジン、２−メチルイミダゾール、２−ヒドロキシエチルパラトルイジン、エタノールアミン、ジエタノールアミン、ジエチルエタノールアミン、メチルジエタノールアミン、ブチルジエタノールアミン、ジエチルアミン、トリエチルアミン、ｎ−ブチルアミン、２，２−ビピリジン、１，１０−フェナントロリン、アンモニア、δ−イミノマロン酸エステル、エチルアザン、フェニルアミン、ベンジルアミン、１−ベンゾフラン−２−アミン、４−キノリルアミン、ペンタン−１，２，５−トリアミン、ベンゼン−１，２，４，５−テトラアミン、ビス（２−クロロエチル）アミン、ブチル（エチル）メチルアミン、（２−クロロエチル）（プロピル）アミン、ヘキサン−１−イミン、イソプロピリデンアミン、エタン−１，２−ジイミン、カルボジイミド、ｏ−アセチルヒドロキシルアミン、ｏ−カルボキシヒドロキシルアミン、ヒドロキシルアミン−ｏ−スルホン酸、ｏ−ヒドロキシアニリン、塩酸フェニルプロパノールアミン、カテコールアミン、インドールアミン、ポリアクリルアミン、ジシクロヘキシルカルボジイミド、アセチルチオ尿素、ベンゾイルチオ尿素、２−フェニルヒドラジン−１−カルボアルデヒド、２，２，２−トリフルオロ−Ｎ‘−フェニルアセトヒドラジド、１−クロトノイル−２−フェニルヒドラジン、１−（２−カルボキシアクリロイル）−２−フェニルヒドラジン、１−カルバモイル−２−フェニルヒドラジン、１，４−ジフェニルチオセミカルバジド、２，４−ジフェニルチオセミカルバジド、Ｎ，Ｎ‘−ジアセチルチオ尿素、２−チオキソイミダゾリジン−４−オン、１−アセチル−２−チオヒダントイン等が挙げられる。
なかでも、（Ｄ）成分としては、第一級アミン構造又は第２級アミン構造を含有する塩基性化合物であることが望ましい。第一級アミン構造又は第２級アミン構造を含有する塩基性化合物としては、サッカリン、ベンゾトリアゾール、フェノチアジンが挙げられる。【００２７】
（Ｄ）成分は、１種又は２種以上使用することができるが、フェノチアジン、サッカリンが望ましい。（Ｄ）成分は、フェノチアジン、ベンゾトリアゾール及びサッカリンからなる群のうちの１種又は２種以上であることが望ましい。フェノチアジン、ベンゾトリアゾール及びサッカリンを使用する場合、その使用割合は、フェノチアジン、ベンゾトリアゾール及びサッカリンの合計１００質量部中、フェノチアジン：ベンゾトリアゾール：サッカリン＝２〜４５：１５〜９５：３〜８０（質量部）が望ましく、５〜１５：７０〜８０：１５〜２５（質量部）がより望ましい。これは、（Ｂ）成分との溶解性が高く、非常に高速に硬化が促進されるので有利であるからである。
第一剤における（Ｄ）成分の含量は、（Ａ）成分と（Ｂ）成分の合計１００質量部に対して、０．１〜１０質量部が望ましく、０．５〜５質量部がより望ましい。（Ｄ）成分の含量が０．５質量部以下であれば高速硬化性が得られない可能性があり、１０質量部以上であれば未硬化を生ずる可能性がある。【００２８】
本発明では、（Ａ）成分、（Ｂ）成分、（Ｃ）成分、及び（Ｄ）成分を含有するものを第一剤とするが、第一剤には、この他に、はみ出し部硬化のために光重合開始剤を添加することができるし、被着体への密着性向上のための添加剤（密着性付与剤）、さらに剛性及び低硬化収縮性付与のために無機充填剤を含有することができる。【００２９】
上記（Ｇ）光重合開始剤としては、ベンゾフェノン、４−フェニルベンゾフェノン、ベンジル、ベンゾイン、ベンゾイルイソプロピルエーテル、ベンゾイル安息香酸、２，２−ジエトキシアセトフェノン、ビスジエチルアミノベンゾフェノン、ベンジルジメチルケタール、１−ヒドロキシシクロヘキシルフェニルケトン、チオキサントン、１−（４−イソプロピルフェニル）２−ヒドロキシ−２−メチルプロパン−１−オン、１−（４−（２−ヒドロキシエトキシ）−フェニル−２−メチル−１−プロパン−１−オン、２−ヒドロキシ−２−メチル−１−フェニルプロパン−１−オン、カンファーキノン、２，４，６−トリメチルベンゾイルジフェニルホスフィンオキサイド、ビス（２，４，６−トリメチルベンゾイル）−フェニルホスフィンオキサイド、２−メチル−１−（４−（メチルチオ）フェニル）−２−モルフォリノプロパン−１−オン、２−ベンジル−２−ジメチルアミノ−１−（４−モルフォリノフェニル）−１−ブタノン−１−オン、ビス（２，６−ジメトキシベンゾイル）−２，４，４−トリメチル−ペンチルホスフィンオキサイド等が挙げられる。
第一剤における（Ｇ）成分の含量は、（Ａ）成分と（Ｂ）成分の合計１００質量部に対して、０．０１〜１０質量部が望ましく、０．１〜５質量部がより望ましい。（Ｇ）成分の含量が０．０１質量部以上であれば光により硬化し、１０質量部以下であれば接着強度が低下しない。【００３０】
第一剤における上記密着性付与剤としては、γ−クロロプロピルトリメトキシシラン、ビニルトリメトキシシラン、ビニルトリクロルシラン、ビニルトリエトキシシラン、ビニル−トリス（β−メトキシエトキシ）シラン、γ−メタクリロキシプロピルトリメトキシシラン、γ−アクリロキシプロピルトリメトキシシラン、β−（３，４−エポキシシクロヘキシル）エチルトリメトキシシラン、γ−グリシドキシプロピルトリメトキシシラン、γ−メルカプトプロピルトリメトキシシラン、γ−アミノプロピルトリエトキシシラン、Ｎ−β−（アミノエチル）−γ−アミノプロピルトリメトキシシラン、Ｎ−β−（アミノエチル）−γ−アミノプロピルメチルジメトキシシラン、γ−ユレイドプロピルトリエトキシシラン、ヒドロキシエチルメタクリレートリン酸エステル、メタクリロキシオキシエチルアシッドフォスフェート、メタクリロキシオキシエチルアシッドフォスフェートモノエチルアミンハーフソルト等が挙げられる。金属被着対象への接着性という観点からは、特にメタクリロキシオキシエチルアシッドフォスフェート及びメタクリロキシオキシエチルアシッドフォスフェートモノエチルアミンハーフソルトが好まれる。
第一剤における上記密着性付与剤の使用量は、（Ａ）成分と（Ｂ）成分の合計１００質量部に対して、０．１〜５質量部が望ましく、０．５〜３質量部がより望ましい。密着性付与剤の使用量が０．１質量部以上であれば接着性向上が認められ、５質量部以下であれば貯蔵安定性が低下しない。【００３１】
第一剤における上記無機充填剤としては、石英、石英ガラス、溶融シリカ、球状シリカ等のシリカ粉や、球状アルミナ、破砕アルミナ、酸化マグネシウム、酸化ベリリウム、酸化チタン等の酸化物類、窒化ホウ素、窒化珪素、窒化アルミニウム等の窒化物類、炭化珪素等の炭化物類、水酸化アルミニウム、水酸化マグネシウム等の水酸化物類、銅、銀、鉄、アルミニウム、ニッケル、チタン等の金属類や合金類、ダイヤモンド、カーボン等の炭素系充填材などが挙げられる。これらの無機充填剤は１種または２種以上を使用することができる。【００３２】
次に、本発明の接着剤組成物における第二剤を構成する（Ｅ）成分と（Ｆ）成分について説明する。
【００３３】
第二剤における（Ｅ）成分は、アミンとアルデヒドの反応縮合物である。アミンとアルデヒドの反応縮合物としては、例えば、プロピオン酸のような有機カルボン酸、又はリン酸、酢酸のような無機酸の共存下にアミン１モルに対して少なくとも１モル、好ましくは１．５〜３モルのアルデヒドを４０〜７０℃で反応させることで得られるアミン複合混合物が挙げられる。【００３４】
また、アミンとアルデヒドの反応縮合物の他の例として、具体的にはブチルアミン又はアニリンとブチルアルデヒドの反応縮合物、アルデヒドアニリン等がある。【００３５】
（Ｅ）成分の含量は、第二剤全体に対して、０．０５質量％以上であることが望ましく、０．１〜９０質量％であることがより望ましく、０．５〜５０質量％であることが最も望ましい。（Ｅ）成分の含量が０．１質量％以上であれば高速硬化が認められ、９０質量％以下であれば未硬化部分が発生しない。
【００３６】
第二剤における（Ｆ）成分は銅を含む還元剤であり、例えば、酢酸銅、ナフテン酸銅、オクチル酸銅、アセチルアセトン銅錯体、硫酸銅、酸化銅などが挙げられる。【００３７】
（Ｆ）成分は、（Ｅ）成分との共存により安定な銅触媒を形成するという観点から、特に、ナフテン酸銅、又はオクチル酸銅が好ましく選択される。【００３８】
（Ｆ）成分の含量は、第二剤全体に対して、０．０００１質量％以上であることが望ましく、０．０００５〜１質量％であることがより望ましく、０．００５〜０．７質量％であることが最も望ましい。（Ｆ）成分の含量が０．０００５質量％以上であれば高速硬化が認められ、１質量％以下であれば接着性が低下しない。
第二剤は、液状であることが望ましく、（Ｅ）成分と（Ｆ）成分を溶剤に溶解又は分散させて第二剤とすることが硬化促進剤としての作用が優れている。これに適した溶剤としては、揮発性有機溶剤が好ましい。揮発性有機溶剤としては、沸点が好ましくは３５〜１１０℃、特に好ましくは４５〜７０℃のものが好ましい。沸点が３５〜１１０℃の揮発性溶剤としては、アセトン、メタノール、エタノール、ブタノール、イソプロピルアルコール、酢酸エチル、トルエン、塩化メチレン、トリクロロエタン、テトラヒドロフラン、ヘキサン、ジエチルエーテル、ベンゼン、クロロホルムなどがある。
溶剤の使用量は、第二剤全体に対して、０．１〜９８質量％であることが望ましく、１０〜９５質量％であることがより望ましく、５０〜９０質量％であることが最も望ましい。
本発明の接着剤組成物の第一剤は、エラストマーを含有することができる。エラストマーとしては、アクリルゴム、ウレタンゴムなどの各種エラストマー；メタクリル酸メチル−ブタジエン−スチレン系グラフト共重合体（ブタジエン／ＭＭＡ／ＳＴ共重合体）；アクリロニトリル−ブタジエン−スチレン系グラフト共重合体などのグラフト共重合体等が挙げられる。
第一剤におけるエラストマーの含量は、（Ａ）成分と（Ｂ）成分の合計１００質量部に対して、０．１〜９５質量部が望ましく、５〜７５質量部がより望ましい、１０〜２５質量部がより望ましい。エラストマーの含量が０．１質量部以上であれば硬化性が悪くなる可能性があり、９５質量部以下であれば粘度が上昇しないので使用が容易となる。
本発明の接着剤組成物の第一剤は、貯蔵安定性の改良のために、重合禁止剤を含有することができる。重合禁止剤としては、１，３，５−トリメチル−２，４，６−トリス（３，５−ジ−ｔ−ブチル−４−ヒドロキシベンジル）ベンゼン、メチルハイドロキノン、ハイドロキノン、２，２−メチレン−ビス（４−メチル−６−ターシャリーブチルフェノール）、カテコール、ハイドロキノンモノメチルエーテル、モノターシャリーブチルハイドロキノン、２，５−ジターシャリーブチルハイドロキノン、ｐ−ベンゾキノン、２，５−ジフェニル−ｐ−ベンゾキノン、２，５−ジターシャリーブチル−ｐ−ベンゾキノン、ピクリン酸、クエン酸、フェノチアジン、ターシャリーブチルカテコール、２−ブチル−４−ヒドロキシアニソール及び２，６−ジターシャリーブチル−ｐ−クレゾール等が挙げられる。
第一剤における重合禁止剤の含量は、（Ａ）成分と（Ｂ）成分の合計１００質量部に対して、０．００１〜５質量部が望ましく、０．１〜３質量部がより望ましい。
【００３９】
なお、本発明の接着剤組成物は、本発明の目的を損なわない範囲で、アクリルゴム、ウレタンゴムなどの各種エラストマー、メタクリル酸メチル−ブタジエン−スチレン系グラフト共重合体や、アクリロニトリル−ブタジエン−スチレン系グラフト共重合体などのグラフト共重合体、増量材、補強材、可塑剤、増粘剤、染料、顔料、難燃剤及び界面活性剤等の添加剤を含有することができる。これらの添加剤は、本発明の組成物を構成する第一剤及び／又は第二剤に添加してもよいし、また、本発明の組成物中に添加してもよい。【００４０】
本発明の接着剤組成物では、第一剤が液状であるのが好ましく、また、第二剤も液状であるのが好ましい。これらの第一剤及び第二剤の粘度は、好ましくは、１０００〜２００００ｍＰａ・Ｓであり、特には、８０００〜１３０００ｍＰａ・Ｓである。本発明の接着剤組成物は第一剤と第二剤とを接触させることにより、速やかに、短時間で硬化する。
【００４１】
本発明の接着剤組成物を用いて２つの被着体を接合する場合、硬化速度が速いため、第一剤を一方の被着体に塗布し、第二剤を他方の被着体に塗布し、第二剤が揮発性溶剤を含有する場合はこれを揮散させた後、各被着体の塗布面を合わせて接合する方法が望ましい。なお、この方法において、第一剤と第二剤の接触が行われなかったはみ出し部などが生じる場合、第一剤に光重合開始剤を添加しておくことにより、はみ出し部に紫外線照射して硬化させることができる。【００４２】
本発明の接合方法は、前記接着剤組成物の特徴を反映して、極めて短時間に被着材同士を接合でき、いろいろな生産ラインにおいて、生産性を向上させ、合理化に寄与することができる。【００４３】
本発明の接着剤組成物及び該接着剤組成物を使用した接合方法で接合された接合体は、上記接着剤組成物の特徴を反映して、高温高湿試験をはじめとする耐久性試験を経ても、高い保持率を呈する特徴を発揮する。
【実施例】
【００４４】
以下に、以下に、実施例及び比較例をあげて更に本発明を説明するが、これらは何れも例示的なものであって本発明の解釈を限定するものではない。
（実施例１〜４、及び比較例１〜７）
表１に示した通りに、（Ａ）〜（Ｄ）成分と、その他本発明の目的を損なわない程度の添加剤を表１の割合で混合し、更に粘度調整のためにエラストマーを加え、第一剤とした。【００４５】
（Ｅ）成分としてｎ−ブチルアルデヒドアニリン、（Ｆ）成分としてナフテン酸銅（銅濃度５％）、その他希釈剤としてアセトンを表１の割合で混合し、第二剤とした。ｎ−ブチルアルデヒドアニリンは、ｎ−ブチルアルデヒドとアニリンの反応縮合物である。ｎ−ブチルアルデヒドアニリンは、酸の共存下にアニリン１モルに対して２モルのｎ−ブチルアルデヒドを６０℃で反応させることで得られる。
表１において、第一剤と第二剤の各成分の数値は、質量部を意味する。また、表１におけるＡＮはアクリロニトリルであり、ＮＢＲはニトリルブタジエンラバーであり、ＭＭＡはメタクリル酸メチルであり、ＳＴはスチレンである。【００４６】
前記第一剤と第二剤とからなる接着剤組成物の固着時間及び硬化体の引張せん断接着強さを下記の方法で測定した。【００４７】
（固着時間の測定）
引張せん断強度の測定用試験片（長さ１００ｍｍ、幅２５ｍｍ、厚さ１．６ｍｍの板状体）の一方に第一剤を塗布し、他方の試験片に第二剤を塗布し、第二剤の揮発性溶剤を揮散させた後、各被着体の塗布面を合わせて接着し、４ｋｇの荷重をかけても取れなくなるまでの時間を固着時間とした。【００４８】
（引張せん断接着強さ）
被着体として、長さ１００ｍｍ、幅２５ｍｍ、１．６ｍｍ厚の板状体からなる鉄試験片（サンドブラスト処理）を上記塗布方法により接着し、引張試験機（引張速度１０ｍｍ／分）で測定した。【００４９】
（耐湿性評価）
前記引張せん断接着強さ測定用試験片を用いて上記引張せん断接着強さ評価と同様な試験片を作製後、温度６０℃、湿度９０％の雰囲気中にて５００時間放置した。次いで、これを取り出し、２３℃×５０％ＲＨ（相対湿度）の雰囲気の室内にて３０分以上放置後、引張せん断接着強さを測定した。
（粘度）
ＪＩＳ  Ｋ−６８３８に準拠して測定した。試料（第一剤）を液温２５℃に調整し、Ｂ型粘度計（ローターＮｏ．５及び回転数２０ｒｐｍ）で２分間攪拌した後、指針の目盛りより粘度を算出した。【００５０】
以上の結果を、表１に示した。
【表１】
0005498791.tif 000002
【００５１】
（実施例６及び比較例７）
実施例１及び比較例１の接着剤組成物を用いて銅板を接着して得た接合体について、密閉ガラス容器中にて銅板腐食試験を実施した。実施例１の接着剤組成物を用いて接着した銅板（実施例６）は変化が見られないのに対し、比較例１の接着剤組成物を用いて接着した銅板（比較例７）は銅板表面の酸化が観測された。【００５２】
（実施例７）
実施例１の接着剤組成物の第一剤に対し、光重合開始剤としてベンジルジメチルケタールを１部添加し、溶解して組成物を調製した。引張せん断接着強度の測定用の鉄試験片の接着面に実施例１の第二剤をはみ出さないように塗布し、もう一方の試験片に上記組成物を塗布し、組成物がはみ出すように接着した。このはみ出し部分に紫外線を照射したところ、硬化物の表面は指で触れてみてもタックは完全に無くなっていた。
【産業上の利用可能性】
【００５３】
本発明の接着剤組成物及びこれを使用した接合方法は、常温の硬化反応が極めて速く、接着性及び耐湿性に優れるため、いろいろな生産ラインに適用するとき、生産時間の短縮、或いは合理化が可能となり、産業上非常に有用である。
なお、２００７年９月２６日に出願された日本特許出願２００７−２４８３２４号の明細書、特許請求の範囲、図面及び要約書の全内容をここに引用し、本発明の明細書の開示として、取り入れるものである。